(57)【要約】【課題】  成膜速度に優れた成膜方法及び成膜装置を提供することを目的とする。【解決手段】  成膜部でミストを熱処理して成膜を行う成膜方法であって、ミスト化部において、原料溶液をミスト化してミストを発生させる工程と、水分を含んだキャリアガスを生成する工程と、前記ミスト化部と前記成膜部とを接続する搬送部を介して、前記ミスト化部から前記成膜部へと、前記ミストを前記水分を含んだキャリアガスにより搬送する工程と、前記成膜部において、前記ミストを熱処理して基体上に成膜を行う工程とを含む成膜方法。【選択図】図１
2020132905.tif 000002
【特許請求の範囲】
【請求項１】
成膜部でミストを熱処理して成膜を行う成膜方法であって、
ミスト化部において、原料溶液をミスト化してミストを発生させる工程と、
水分を含んだキャリアガスを生成する工程と、
前記ミスト化部と前記成膜部とを接続する搬送部を介して、前記ミスト化部から前記成膜部へと、前記ミストを前記水分を含んだキャリアガスにより搬送する工程と、
前記成膜部において、前記ミストを熱処理して基体上に成膜を行う工程とを含むことを特徴とする成膜方法。
【請求項２】
前記水分を含んだキャリアガスを生成する工程は、大気を昇圧して水分を含んだ圧縮空気とする工程であることを特徴とする請求項１に記載の成膜方法。
【請求項３】
前記水分を含んだキャリアガスを生成する工程は、キャリアガスを水が収納されたバブラーを通してバブリングする工程であることを特徴とする請求項１に記載の成膜方法。
【請求項４】
前記水分を含んだキャリアガスを生成する工程は、大気を昇圧して水分を含んだ圧縮空気とするとともに、該水分を含んだ圧縮空気を水が収納されたバブラーを通してバブリングする工程であることを特徴とする請求項１に記載の成膜方法。
【請求項５】
前記キャリアガスに水分を含ませることにより、前記キャリアガス中の相対湿度を２０〜１００％とすることを特徴とする請求項１から４のいずれか一項に記載の成膜方法。
【請求項６】
成膜装置であって、
原料溶液をミスト化してミストを発生させるミスト化部と、
前記ミストを搬送するキャリアガスを供給するキャリアガス供給部と、
前記ミストを熱処理して基体上に成膜を行う成膜部と、
前記ミスト化部と前記成膜部とを接続し、前記キャリアガスによって前記ミストが搬送される搬送部とを有し、
前記キャリアガス供給部は、水分を含んだキャリアガスを生成する含水分キャリアガス生成手段を備えることを特徴とする成膜装置。
【請求項７】
前記含水分キャリアガス生成手段は、大気を圧縮して圧縮空気とする圧縮機であることを特徴とする請求項６に記載の成膜装置。
【請求項８】
前記含水分キャリアガス生成手段は、バブラーであることを特徴とする請求項６に記載の成膜装置。
【請求項９】
前記含水分キャリアガス生成手段として、大気を圧縮して圧縮空気とする圧縮機及びバブラーを備えることを特徴とする請求項６に記載の成膜装置。
【発明の詳細な説明】
【技術分野】
【０００１】
本発明は、ミスト状の原料を用いて基体上に成膜を行う成膜方法及び成膜装置に関する。
【背景技術】
【０００２】
従来、パルスレーザー堆積法（Ｐｕｌｓｅｄ  ｌａｓｅｒ  ｄｅｐｏｓｉｔｉｏｎ：ＰＬＤ）、分子線エピタキシー法（Ｍｏｌｅｃｕｌａｒ  ｂｅａｍ  ｅｐｉｔａｘｙ：ＭＢＥ）、スパッタリング法等の非平衡状態を実現できる高真空成膜装置が開発されており、これまでの融液法等では作製不可能であった酸化物半導体の作製が可能となってきた。また、霧化されたミスト状の原料を用いて、基板上に結晶成長させるミスト化学気相成長法（Ｍｉｓｔ  Ｃｈｅｍｉｃａｌ  Ｖａｐｏｒ  Ｄｅｐｏｓｉｔｉｏｎ：Ｍｉｓｔ  ＣＶＤ。以下、「ミストＣＶＤ法」ともいう。）が開発され、コランダム構造を有する酸化ガリウム（α−Ｇａ２Ｏ３）の作製が可能となってきた。α−Ｇａ２Ｏ３は、バンドギャップの大きな半導体として、高耐圧、低損失及び高耐熱を実現できる次世代のスイッチング素子への応用が期待されている。ミストＣＶＤ法は、他のＣＶＤ法とは異なり高温にする必要もなく、α−酸化ガリウムのコランダム構造のような準安定相の結晶構造も作製可能である。
【０００３】
ミストＣＶＤ法に関して、特許文献１には、管状炉型のミストＣＶＤ装置が記載されている。特許文献２には、ファインチャネル型のミストＣＶＤ装置が記載されている。特許文献３には、リニアソース型のミストＣＶＤ装置が記載されている。特許文献４には、管状炉のミストＣＶＤ装置が記載されており、特許文献１に記載のミストＣＶＤ装置とは、ミスト発生器内にキャリアガスを導入する点で異なっている。特許文献５には、ミスト発生器の上方に基板を設置し、さらにサセプタがホットプレート上に備え付けられた回転ステージであるミストＣＶＤ装置が記載されている。
【先行技術文献】
【特許文献】
【０００４】
【特許文献１】特開平１−２５７３３７号公報
【特許文献２】特開２００５−３０７２３８号公報
【特許文献３】特開２０１２−４６７７２号公報
【特許文献４】特許第５３９７７９４号
【特許文献５】特開２０１４−６３９７３号公報
【特許文献６】国際公開第２０１６／２０３５９４号
【特許文献７】国際公開第２０１６／２０３５９５号
【発明の概要】
【発明が解決しようとする課題】
【０００５】
ここで、上記成膜方法の工業的な利用の実現化のためには、生産性を向上することが重要である。生産性向上のための方策の一つとして、成膜速度を高くすることが挙げられる。
【０００６】
特許文献６及び特許文献７には、原料溶液に反応支援剤ミストを混合することで成膜速度を向上させることが開示されている。しかしながら、この方法は、反応支援剤ミストを発生させるための設備が必要となるだけでなく、反応支援剤としてアンモニアもしくは塩酸を用意、使用する必要があり、有効な方法とはいえなかった。
【０００７】
一方で、これまで、ミストＣＶＤ法においては、キャリアガスの影響について特段の配慮はされてこなかった。これに対し、本発明者がミストＣＶＤ法の成膜速度の向上について鋭意調査した結果、原料（ミスト）の供給配管にキャリアガスを導入すると、配管内の水蒸気分圧が低下し、この結果ミストが蒸発・消滅してしまい、成膜に寄与できるミスト量が低下して成膜速度が低下するという新たな問題点を見出した。
【０００８】
本発明は、上記問題を解決するためになされたものであり、成膜速度に優れた成膜方法及び成膜装置を提供することを目的とする。
【課題を解決するための手段】
【０００９】
本発明は、上記目的を達成するためになされたものであり、成膜部でミストを熱処理して成膜を行う成膜方法であって、ミスト化部において、原料溶液をミスト化してミストを発生させる工程と、水分を含んだキャリアガスを生成する工程と、前記ミスト化部と前記成膜部とを接続する搬送部を介して、前記ミスト化部から前記成膜部へと、前記ミストを前記水分を含んだキャリアガスにより搬送する工程と、前記成膜部において、前記ミストを熱処理して基体上に成膜を行う工程とを含む成膜方法を提供する。
【００１０】
このような成膜方法によれば、簡便な方法で搬送されるミストの蒸発・消滅を抑制でき、その結果成膜速度を大きく改善することが可能となる。
【００１１】
このとき、前記水分を含んだキャリアガスを生成する工程は、大気を昇圧して水分を含んだ圧縮空気とする工程である成膜方法とすることができる。
【００１２】
これにより、低コストでかつより安定して成膜速度を大きく改善することができる。
【００１３】
このとき、前記水分を含んだキャリアガスを生成する工程は、キャリアガスを水が収納されたバブラーを通してバブリングする工程である成膜方法とすることができる。
【００１４】
これにより、より安定して成膜速度を大きくすることができる。
【００１５】
このとき、前記水分を含んだキャリアガスを生成する工程は、大気を昇圧して水分を含んだ圧縮空気とするとともに、該水分を含んだ圧縮空気を水が収納されたバブラーを通してバブリングする工程である成膜方法とすることができる。
【００１６】
これにより、低コストで、かつ、さらに安定して確実に成膜速度を大きくすることができる。
【００１７】
このとき、前記キャリアガスに水分を含ませることにより、前記キャリアガス中の相対湿度を２０〜１００％とする成膜方法とすることができる。
【００１８】
これにより、より確実に成膜速度を大きくすることができる。
【００１９】
また、本発明は、成膜装置であって、原料溶液をミスト化してミストを発生させるミスト化部と、前記ミストを搬送するキャリアガスを供給するキャリアガス供給部と、前記ミストを熱処理して基体上に成膜を行う成膜部と、前記ミスト化部と前記成膜部とを接続し、前記キャリアガスによって前記ミストが搬送される搬送部とを有し、前記キャリアガス供給部は、水分を含んだキャリアガスを生成する含水分キャリアガス生成手段を備える成膜装置を提供する。
【００２０】
このような成膜装置によれば、簡便な装置構成で、搬送されるミストの蒸発・消滅を抑制でき、その結果成膜速度を大きく改善することが可能なものとなる。
【００２１】
このとき、前記含水分キャリアガス生成手段は、大気を圧縮して圧縮空気とする圧縮機である成膜装置とすることができる。
【００２２】
これにより、低コストでかつ安定して成膜速度を大きくすることができるものとなる。
【００２３】
このとき、前記含水分キャリアガス生成手段は、バブラーである成膜装置とすることができる。
【００２４】
これにより、さらに安定して成膜速度を大きくすることができるものとなる。
【００２５】
このとき、前記含水分キャリアガス生成手段として、大気を圧縮して圧縮空気とする圧縮機及びバブラーを備える成膜装置とすることができる。
【００２６】
これにより、低コストで、かつ、さらに安定して確実に成膜速度を大きくすることができるものとなる。
【発明の効果】
【００２７】
以上のように、本発明の成膜方法によれば、ミストＣＶＤ方法において、簡便な方法により成膜速度を大きく改善することが可能となる。また、本発明の成膜装置によれば、簡便な方法により成膜速度を大きく改善することが可能なものとなる。
【図面の簡単な説明】
【００２８】
【図１】本発明の成膜装置の一例を示す概略構成図である。
【図２】本発明に用いられるミスト化部の一例を説明する図である。
【図３】本発明の成膜装置の他の一例を示す概略構成図である。
【発明を実施するための形態】
【００２９】
以下、本発明を詳細に説明するが、本発明はこれらに限定されるものではない。
【００３０】
上述のように、ミストＣＶＤ法において、成膜速度を大きく改善する成膜方法及び成膜装置が求められていた。
【００３１】
本発明者らは、上記課題について鋭意検討を重ねた結果、成膜部でミストを熱処理して成膜を行う成膜方法であって、ミスト化部において、原料溶液をミスト化してミストを発生させる工程と、水分を含んだキャリアガスを生成する工程と、前記ミスト化部と前記成膜部とを接続する搬送部を介して、前記ミスト化部から前記成膜部へと、前記ミストを前記水分を含んだキャリアガスにより搬送する工程と、前記成膜部において、前記ミストを熱処理して基体上に成膜を行う工程とを含む成膜方法により、搬送部でのミストの蒸発・消滅を抑制し、成膜速度を高くすることが可能となることを見出し、本発明を完成した。
【００３２】
また、成膜装置であって、原料溶液をミスト化してミストを発生させるミスト化部と、前記ミストを搬送するキャリアガスを供給するキャリアガス供給部と、前記ミストを熱処理して基体上に成膜を行う成膜部と、前記ミスト化部と前記成膜部とを接続し、前記キャリアガスによって前記ミストが搬送される搬送部とを有し、前記キャリアガス供給部は、水分を含んだキャリアガスを生成する含水分キャリアガス生成手段を備える成膜装置により、搬送部でのミストの蒸発・消滅を抑制でき、成膜速度を高くすることが可能なものとなることを見出し、本発明を完成した。
【００３３】
以下、図面を参照して説明する。
【００３４】
ここで、本発明でいうミストとは、気体中に分散した液体の微粒子の総称を指し、霧、液滴等と呼ばれるものを含む。
【００３５】
図１に、本発明に係る成膜方法に使用可能な成膜装置１０１の一例を示す。成膜装置１０１は、原料溶液をミスト化してミストを発生させるミスト化部１２０と、ミストを搬送するキャリアガスを供給するキャリアガス供給部１３０と、ミストを熱処理して基体上に成膜を行う成膜部１４０と、ミスト化部１２０と成膜部１４０とを接続し、キャリアガスによってミストが搬送される搬送部１０９とを有する。また、成膜装置１０１は、成膜装置１０１の全体又は一部を制御する制御部（図示なし）を備えることによって、その動作が制御されてもよい。
【００３６】
（ミスト化部）
ミスト化部１２０では、原料溶液１０４ａを調整し、前記原料溶液１０４ａをミスト化してミストを発生させる。ミスト化手段は、原料溶液１０４ａをミスト化できさえすれば特に限定されず、公知のミスト化手段であってよいが、超音波振動によるミスト化手段を用いることが好ましい。より安定してミスト化することができるためである。
【００３７】
このようなミスト化部１２０の一例を図２に示す。例えば、原料溶液１０４ａが収容されるミスト発生源１０４と、超音波振動を伝達可能な媒体、例えば水１０５ａが入れられる容器１０５と、容器１０５の底面に取り付けられた超音波振動子１０６を含んでもよい。詳細には、原料溶液１０４ａが収容されている容器からなるミスト発生源１０４が、水１０５ａが収容されている容器１０５に、支持体（図示せず）を用いて収納されている。容器１０５の底部には、超音波振動子１０６が備え付けられており、超音波振動子１０６と発振器１１６とが接続されている。そして、発振器１１６を作動させると、超音波振動子１０６が振動し、水１０５ａを介して、ミスト発生源１０４内に超音波が伝播し、原料溶液１０４ａがミスト化するように構成されている。
【００３８】
（キャリアガス供給部）
再び図１に戻り、キャリアガス供給部１３０は、キャリアガスを供給するキャリアガス源を有する。キャリアガス源から送り出されるキャリアガス（下記のように希釈用キャリアガスを使用するときには、「主キャリアガス」ということもある）の流量を調節するための流量調節弁１０３ａを備えていてもよい。また、必要に応じて希釈用キャリアガスを供給する希釈用キャリアガス源や、希釈用キャリアガス源から送り出される希釈用キャリアガスの流量を調節するための流量調節弁１０３ｂを備えることもできる。
【００３９】
キャリアガスの種類は、特に限定されず、成膜物に応じて適宜選択可能である。例えば、大気（空気）、酸素、オゾン、窒素やアルゴン等の不活性ガス、又は水素ガスやフォーミングガス等の還元ガスなどが挙げられる。また、キャリアガスの種類は１種類でも、２種類以上であってもよい。例えば、第１のキャリアガスと同じガスをそれ以外のガスで希釈した（例えば１０倍に希釈した）希釈ガスなどを、第２のキャリアガスとしてさらに用いてもよい。また、キャリアガスの供給箇所も１箇所だけでなく、２箇所以上あってもよい。
【００４０】
キャリアガスの流量（複数種類使用するときには総流量）は、特に限定されない。例えば、３０ｍｍ角基板上に成膜する場合には、０．０１〜６０Ｌ／分とすることが好ましく、１〜３０Ｌ／分とすることがより好ましい。
【００４１】
本発明においては、キャリアガスに水分を含ませ、水分を含んだキャリアガスとする点に特徴がある。ここで、通常、高純度のガスであっても不可避的不純物として水分が含まれているが、このようなガスは、本発明における「水分を含んだキャリアガス」には含まれない。本発明における「水分を含んだキャリアガス」として用いられるガスは、意図的に水分を添加したものであり、例えば、湿度が２０％以上のものである。このような水分を含んだキャリアガスを用いることにより、配管内の水蒸気圧を高い状態に維持できるため、ミストの蒸発・消滅を抑制できる。この結果、成膜部へ送られるミスト量は増加し、結果的に成膜速度の増加をもたらす。
【００４２】
（含水分キャリアガス生成手段）
次に、上述の「水分を含んだキャリアガス」を生成するための、含水分キャリアガス生成手段について説明する。含水分キャリアガス生成手段はキャリアガス供給部に設けられている。
【００４３】
図１は、含水分キャリアガス生成手段１０２の第１の例を含む、成膜装置１０１を示したものである。第１の例の含水分キャリアガス生成手段１０２は、大気を昇圧し水分を含んだ圧縮空気とするための圧縮機１０２ａ、１０２ｂである。圧縮機１０２ａ、１０２ｂには、圧縮空気を貯蔵する高圧タンク等を備えてもよい。キャリアガスとして空気を用いる場合、上記圧縮機１０２ａ、１０２ｂはキャリアガス源としても機能する。また、圧縮機１０２ａ、１０２ｂに代えて、ブロアーもしくはファンを用いることもできる。なお、圧縮機１０２ａ、１０２ｂは、共通、すなわち、１つの圧縮機から二又以上に分岐させることとしてもかまわない。
【００４４】
大気中には少なからず水分が含まれているため、これをキャリアガスの水分として利用する。昇圧する圧力値は下流側の圧力損失により適宜決められるが、０．６ＭＰａ、好ましくは０．４ＭＰａ、より好ましくは０．１ＭＰａ程度（いずれもゲージ圧）とすることで、より安定して効果的にミストの蒸発・消滅を抑制できる水分を含んだキャリアガスとできる。さらに、使用するキャリアガスが大気（空気）であるため、コストも低減できる。
【００４５】
ここで、「大気」には、屋外だけでなく屋内の空気も含み、除湿されドライな空気とされていない限り、調温、調湿を受けた空気も含む。このようにすることで、キャリアガス中の相対湿度は２０〜１００％となり、配管内の水蒸気圧は高い状態が維持され、ミストの蒸発・消滅がより効果的に抑制される。
【００４６】
図３は、含水分キャリアガス生成手段３０３の第２の例を含む、成膜装置３０１を示したものである。第２の例の含水分キャリアガス生成手段３０３は、キャリアガス供給部１３０に設けたバブラー３０３ａ、３０３ｂである。なお、図１と共通するものについては同じ符号で表し、説明は適宜省略する。図３に示すように、キャリアガスを収納したボンベ（キャリアガス源）３０２ａ、３０２ｂから供給されたキャリアガスを、水が収納されたバブラー３０３ａ、３０３ｂに通してバブリングすることで、キャリアガスに飽和水蒸気を付与することができる。この第２の例の場合は、キャリアガスとして大気（空気）以外のガスも使用可能である。
【００４７】
また、供給系統に適宜弁等を設けることで、キャリアガス源ならびにバブラーを共通とすることもできる。このようにすることで、キャリアガス中の相対湿度は５０〜１００％となり、配管内の水蒸気圧は高い状態が維持され、ミストの蒸発・消滅がより効果的に抑制される。なお、バブラーより下流に別途、加湿されていないガスを供給すれば、より広い範囲でキャリアガスの相対湿度の制御が可能となり、第１の例のように、キャリアガス中の相対湿度を２０〜１００％とできる。
【００４８】
また、上記第１の例（空気の圧縮）、第２の例（バブラー）のいずれか一方のみでも効果は得られるが、特にキャリアガスとして大気（空気）を使用する場合は、第１の例と第２の例とを組み合わせると、より効果が確実なものとなる。
【００４９】
（成膜部）
再び図１、図３を参照する。成膜部１４０では、ミストを加熱し熱反応を生じさせて、基体１１０の表面の一部又は全部に成膜を行う。成膜部１４０は、例えば、成膜室１０７を備え、成膜室１０７内には基体１１０が設置されており、該基体１１０を加熱するためのホットプレート１０８を備えることができる。ホットプレート１０８は、図１に示されるように成膜室１０７の外部に設けられていてもよいし、成膜室１０７の内部に設けられていてもよい。また、成膜室１０７には、基体１１０へのミストの供給に影響を及ぼさない位置に、排ガスの排気口１１２が設けられている。
【００５０】
なお、本発明においては、基体１１０を成膜室１０７の上面に設置するなどして、フェイスダウンとしてもよいし、基体１１０を成膜室１０７の底面に設置して、フェイスアップとしてもよい。
【００５１】
熱反応は、加熱によりミストが反応すればよく、反応条件等も特に限定されない。原料や成膜物に応じて適宜設定することができる。例えば、加熱温度は１２０〜６００℃の範囲であり、好ましくは２００℃〜６００℃の範囲であり、より好ましくは３００℃〜５５０℃の範囲とすることができる。
【００５２】
熱反応は、非酸素雰囲気下、還元ガス雰囲気下、空気雰囲気下及び酸素雰囲気下のいずれの雰囲気下で行われてもよく、成膜物に応じて適宜設定すればよい。また、反応圧力は、大気圧下又は加圧下のいずれの条件下で行われてもよいが、大気圧下の成膜であれば、装置構成が簡略化できるので好ましい。
【００５３】
（搬送部）
搬送部１０９は、ミスト化部１２０と成膜部１４０とを接続する。搬送部１０９を介して、ミスト化部１２０のミスト発生源１０４から成膜部１４０の成膜室１０７へと、キャリアガスによってミストが搬送される。搬送部１０９は、例えば、供給管１０９ａとすることができる。供給管１０９ａとしては、例えば石英管や樹脂製のチューブなどを使用することができる。
【００５４】
（原料溶液）
原料溶液１０４ａは、ミスト化が可能な材料を含んでいれば特に限定されず、無機材料であっても、有機材料であってもよい。金属又は金属化合物が好適に用いられ、ガリウム、鉄、インジウム、アルミニウム、バナジウム、チタン、クロム、ロジウム、ニッケル及びコバルトから選ばれる１種又は２種以上の金属を含むものを使用できる。
【００５５】
前記原料溶液１０４ａは、上記金属をミスト化できるものであれば特に限定されないが、前記原料溶液１０４ａとして、前記金属を錯体又は塩の形態で、有機溶媒又は水に溶解又は分散させたものを好適に用いることができる。錯体の形態としては、例えば、アセチルアセトナート錯体、カルボニル錯体、アンミン錯体、ヒドリド錯体などが挙げられる。塩の形態としては、例えば、塩化金属塩、臭化金属塩、ヨウ化金属塩などが挙げられる。また、上記金属を、臭化水素酸、塩酸、ヨウ化水素酸等に溶解したものも塩の水溶液として用いることができる。
【００５６】
また、前記原料溶液１０４ａには、ハロゲン化水素酸や酸化剤等の添加剤を混合してもよい。前記ハロゲン化水素酸としては、例えば、臭化水素酸、塩酸、ヨウ化水素酸などが挙げられるが、なかでも、臭化水素酸又はヨウ化水素酸が好ましい。前記酸化剤としては、例えば、過酸化水素（Ｈ２Ｏ２）、過酸化ナトリウム（Ｎａ２Ｏ２）、過酸化バリウム（ＢａＯ２）、過酸化ベンゾイル（Ｃ６Ｈ５ＣＯ）２Ｏ２等の過酸化物、次亜塩素酸（ＨＣｌＯ）、過塩素酸、硝酸、オゾン水、過酢酸やニトロベンゼン等の有機過酸化物などが挙げられる。
【００５７】
さらに、前記原料溶液には、ドーパントが含まれていてもよい。前記ドーパントは特に限定されない。例えば、スズ、ゲルマニウム、ケイ素、チタン、ジルコニウム、バナジウム又はニオブ等のｎ型ドーパント、又は、銅、銀、スズ、イリジウム、ロジウム等のｐ型ドーパントなどが挙げられる。ドーパントの濃度は、例えば、約１×１０１６／ｃｍ３〜１×１０２２／ｃｍ３であってもよく、約１×１０１７／ｃｍ３以下の低濃度にしても、約１×１０２０／ｃｍ３以上の高濃度としてもよい。
【００５８】
（基体）
基体１１０は、成膜可能であり膜を支持できるものであれば特に限定されない。前記基体１１０の材料も、特に限定されず、公知の基体を用いることができ、有機化合物であってもよいし、無機化合物であってもよい。例えば、ポリサルフォン、ポリエーテルサルフォン、ポリフェニレンサルファイド、ポリエーテルエーテルケトン、ポリイミド、ポリエーテルイミド、フッ素樹脂、鉄やアルミニウム、ステンレス鋼、金等の金属、シリコン、サファイア、石英、ガラス、酸化ガリウム等が挙げられるが、これに限られるものではない。前記基体の形状としては、どのような形状のものであってもよく、あらゆる形状に対して有効であり、例えば、平板や円板等の板状、繊維状、棒状、円柱状、角柱状、筒状、螺旋状、球状、リング状などが挙げられるが、本発明においては、板状の基体が好ましい。板状の基体の厚さは、特に限定されないが、好ましくは、１０〜２０００μｍであり、より好ましくは５０〜８００μｍである。基体が板状の場合、その面積は１００ｍｍ２以上が好ましく、より好ましくは口径が２インチ（５０ｍｍ）以上である。
【００５９】
（成膜方法）
次に、以下、図１を参照しながら、本発明に係る成膜方法の一例を説明する。
まず、原料溶液１０４ａをミスト化部１２０のミスト発生源１０４内に収容し、基体１１０をホットプレート１０８上に直接又は成膜室１０７の壁を介して設置し、ホットプレート１０８を作動させる。
【００６０】
次に、流量調節弁１０３ａ、１０３ｂを開いて、圧縮機１０２ａ、１０２ｂからキャリアガスを成膜室１０７内に供給し、成膜室１０７の雰囲気をキャリアガスで十分に置換するとともに、主キャリアガスの流量と希釈用キャリアガスの流量をそれぞれ調節する。この時、キャリアガス中には、相対湿度２０〜１００％に相当する水分が含まれている。これが、水分を含んだキャリアガスを生成する工程である。
【００６１】
ミストを発生させる工程では、超音波振動子１０６を振動させ、その振動を、水１０５ａを通じて原料溶液１０４ａに伝播させることによって、原料溶液１０４ａをミスト化させてミストを生成する。
【００６２】
次に、ミストを水分を含んだキャリアガスにより搬送する工程では、ミストが、水分を含んだキャリアガスによってミスト化部１２０から搬送部１０９を経て成膜部１４０へ搬送され、成膜室１０７内に導入される。このときキャリアガスは水分を含んでいるため、ミストの蒸発・消滅が効果的に防止できる。
【００６３】
成膜を行う工程では、成膜室１０７内に導入されたミストが、成膜室１０７内でホットプレート１０８の熱により熱処理され熱反応して、基体１１０上に成膜される。
【実施例】
【００６４】
以下、実施例を挙げて本発明について詳細に説明するが、これは本発明を限定するものではない。
【００６５】
（実施例１）
まず、図１を参照しながら、本実施例で用いた成膜装置１０１を説明する。成膜装置１０１は、主キャリアガスとして、大気を昇圧して水分を含んだ圧縮空気を生成し供給する圧縮機１０２ａと、圧縮機１０２ａから送り出されるキャリアガスの流量を調節するための流量調節弁１０３ａと、希釈用キャリアガスとして、大気を昇圧して水分を含んだ圧縮空気を供給する希釈用キャリアガス用の圧縮機１０２ｂと、圧縮機１０２ｂから送り出される希釈用キャリアガスの流量を調節するための流量調節弁１０３ｂと、原料溶液１０４ａが収容されるミスト発生源１０４と、水１０５ａが収容された容器１０５と、容器１０５の底面に取り付けられた超音波振動子１０６と、成膜室１０７と、ミスト発生源１０４から成膜室１０７までをつなぐ石英製の供給管１０９ａと、ホットプレート１０８とを備えている。
【００６６】
圧縮機１０２ａ、１０２ｂは、大気を取り込み昇圧して水分を含んだ圧縮空気を生成した。具体的には、大気を０．０８ＭＰａ（ゲージ圧）まで昇圧した。この際、途中にドライヤー等は設けず、ガスの除湿は実施していない。昇圧後の圧縮空気の湿度を実測すると、約６０％であった。
【００６７】
原料溶液の作製は、臭化ガリウム０．１ｍｏｌ／Ｌの水溶液を調整し、さらに４８％臭化水素酸溶液を体積比で１０％となるように含有させ、これを原料溶液１０４ａとした。
【００６８】
上述のようにして得た原料溶液１０４ａをミスト発生源１０４内に収容した。次に、基体１１０として４インチ（直径１００ｍｍ）のｃ面サファイア基板を、成膜室１０７内でホットプレート１０８に隣接するように設置し、ホットプレート１０８を作動させて温度を５００℃に昇温した。
【００６９】
続いて、流量調節弁１０３ａ、１０３ｂを開いて圧縮機１０２ａ、１０２ｂからキャリアガスを成膜室１０７内に供給し、成膜室１０７の雰囲気をキャリアガスで十分に置換した後、キャリアガスの流量を５Ｌ／ｍｉｎに、希釈用キャリアガスの流量を０．５Ｌ／ｍｉｎにそれぞれ調節した。キャリアガスの総流量は５．５Ｌ／分である。
【００７０】
次に、超音波振動子１０６を２．４ＭＨｚで振動させ、その振動を、水１０５ａを通じて原料溶液１０４ａに伝播させることによって、原料溶液１０４ａをミスト化してミストを生成した。このミストを、キャリアガスによって供給管１０９ａを経て成膜室１０７内に導入した。そして、大気圧下、５００℃の条件で、成膜室１０７内でミストを熱反応させて、基体１１０上にコランダム構造を有する酸化ガリウム（α−Ｇａ２Ｏ３）の薄膜を形成した。成膜時間は３０分とした。
【００７１】
成長速度の評価は以下のように行った。まず、基体１１０上の薄膜について、測定箇所を基体１１０の面内の１７点として、段差計を用いて膜厚を測定し、それぞれの膜厚の値から平均値を算出した。得られた平均膜厚を成膜時間で割ったものを成膜速度とした。その結果、成膜速度は１３．２μｍ／時間であった。
【００７２】
（実施例２）
図３に示すように、キャリアガス源としてボンベ３０２ａ、３０２ｂに収納された空気を用い、さらに、キャリアガス供給配管の途中に水を収納したバブラー３０３ａ、３０３ｂを設けた成膜装置３０１を用いた。ボンベ３０２ａ、３０２ｂから供給する空気をバブリングさせながら、水分を含んだキャリアガスを生成し供給した。これ以外は、実施例１と同じ条件で成膜、評価を行った。バブリング後のキャリアガスの湿度を実測したところ、約９５％であった。成膜速度は１４．３μｍ／時間であった。
【００７３】
（比較例）
キャリアガス源としてボンベに収納された空気を用い、配管途中にバブラーを設けていない成膜装置を用いることで、キャリアガスは、水分を添加することなく供給することとした。これ以外は、実施例１，２と同じ条件で成膜を行った。キャリアガスの湿度を実測すると、０％であった。成膜速度は１０．８μｍ／時間となった。
【００７４】
表１に、実施例１，２、比較例の条件及び成膜速度の評価を行った結果を示す。
【００７５】
【表１】
2020132905.tif 000003
【００７６】
実施例１，２と比較例との比較から明らかなように、実施例１，２では成膜速度が飛躍的に向上することが確認できた。キャリアガス中に水分を添加することで、搬送中のミストの蒸発・消滅を防止でき、成膜速度が向上した。
【００７７】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【符号の説明】
【００７８】
１０１…成膜装置、
１０２…含水分キャリアガス生成手段
１０２ａ…圧縮機（主キャリアガス用）、
１０２ｂ…圧縮機（希釈キャリアガス用）、
１０３ａ…流量調節弁、  １０３ｂ…流量調節弁、  １０４…ミスト発生源、
１０４ａ…原料溶液、  １０５…容器、  １０５ａ…水、  １０６…超音波振動子、
１０７…成膜室、  １０８…ホットプレート、  １０９…搬送部、
１０９ａ…供給管、  １１０…基体、  １１２…排気口、  １１６…発振器、
１２０…ミスト化部、１３０…キャリアガス供給部、１４０…成膜部、
３０１…成膜装置、
３０２ａ…ボンベ（主キャリアガス源）、
３０２ｂ…ボンベ（希釈キャリアガス源）、
３０３…含水分キャリアガス生成手段、
３０３ａ…バブラー（主キャリアガス用）、
３０３ｂ…バブラー（希釈キャリアガス用）。
【図１】
2020132905.tif 000004
【図２】
2020132905.tif 000005
【図３】
2020132905.tif 000006